(57)【要約】【課題】  チタンの特性を活かしつつ、婚約指輪のような華やかな外観形状でしかも宝石付きの指輪とその製造方法を提供する。【解決手段】  宝石３が爪留めされている宝石付き指輪１であって、チタンの鋳造によって、爪２２，石座２３及びリング２１が一体形成されている。リング２１（指輪のリング部分）の幅寸法は宝石３の外径寸法よりも小さい。そして、リング２１には発色性質を発現する酸化皮膜が形成されている。宝石３はダイヤモンドである。【選択図】  図３
2015093041.tif 000002
【特許請求の範囲】
【請求項１】
宝石が爪留めされている宝石付き指輪であって、チタンの鋳造によって、爪，石座及びリングが一体形成されていることを特徴とする宝石付き指輪。
【請求項２】
前記爪，石座及びリングが純チタン製であることを特徴とする請求項１記載の宝石付き指輪。
【請求項３】
前記宝石がダイヤモンドであることを特徴とする請求項１または２記載の宝石付き指輪。
【請求項４】
前記リングの幅寸法が前記宝石の外径寸法よりも小さいことを特徴とする請求項１から３のいずれか一項記載の宝石付き指輪。
【請求項５】
前記リングには発色性質を発現する酸化皮膜が形成されていることを特徴とする請求項１から４のいずれか一項記載の宝石付き指輪。
【請求項６】
チタンを鋳造して、爪，石座及びリングを一体形成し、その後、前記爪に外力を加えて前記石座に宝石を留めることを特徴とする宝石付き指輪の製造方法。
【請求項７】
前記爪，石座及びリングが純チタン製であることを特徴とする請求項６記載の宝石付き指輪の製造方法。
【請求項８】
前記宝石がダイヤモンドであることを特徴とする請求項６または７記載の宝石付き指輪の製造方法。
【請求項９】
前記リングの幅寸法を前記宝石の外径寸法よりも小さく設定することを特徴とする請求項６から８のいずれか一項記載の宝石付き指輪。
【請求項１０】
陽極酸化法によって前記リングに発色性質を発現する酸化皮膜を形成することを特徴とする請求項６から９のいずれか一項記載の宝石付き指輪の製造方法。
【発明の詳細な説明】
【技術分野】
【０００１】
本発明は、宝石付き指輪と、宝石付き指輪の製造方法に関する。
【背景技術】
【０００２】
装飾品としての指輪は、結婚指輪（wedding ring）と、婚約指輪（engagement ring）が広く知られている。指輪本体は、金、銀、白金（プラチナ）などの貴金属や、ホワイトゴールドやピンクゴールドなどの貴金属合金が用いられている。近年は、指輪本体にチタン、タンタル、イリジウムなどの特殊金属を用いたものがある。そして、装飾美や宝飾品としての価値をさらに高めるため、宝石付き指輪がある。宝石としては、ダイヤモンド、ルビー、サファイア、エメラルド、オパールなどがある。
【０００３】
指輪本体は、貴金属や特殊金属からなり、鋳造法、鍛造法、切削法、圧延法などで製作される。
【０００４】
貴金属や特殊金属の中でも、特にチタンは、生体適合性（生体親和性）が非常に高く、一般には人体アレルギー反応がでない、という特徴がある。また、チタンは、白金や金とほぼ同等の強い耐食性を有する。さらに、チタンは、鋼鉄以上の強度を持つ一方、質量は鋼鉄の約４５％と非常に軽い、などの特徴があることから、近年、チタン製の指輪が市場に出回り始めている。
【０００５】
チタン製の装飾品に関し、特許文献１〜４が文献公知となっている。
【０００６】
特許文献１は、宝石付き指輪に関し、オパールやルビーなどの丸い形状の宝石をＣ字形状の指輪本体の左右の腕で挟むことで宝石が直接指に触れるようにしたこと、指輪本体にチタンを用いてもよいこと、が記載されている。しかし、特許文献１には、指輪本体をどのようにして製作するかについての記述はない。
【０００７】
特許文献２は、指輪に関し、円環形状の指輪にチタンが用いられること、指輪の製造にはロストワックス法を用いることができること、が記載されている。しかし、特許文献２には、単純な円環形状の指輪を製造するに際しロストワックス法を用いることができることを示しているに過ぎない。
【０００８】
特許文献３は、宝石付き指輪に関し、外側装飾品と内側装飾品と留め部材等を指輪本体に組み付けること、外側装飾品と内側装飾品にはチタンを用いてもよいこと、が記載されている。しかし、特許文献３には、指輪本体をどのようにして製作するかについての記述はない。
【０００９】
特許文献４は、複数の構成部材を組み合わせてなる指輪に関し、円環形状の指輪にチタンが用いられること、指輪の製造には圧延法を用いることができること、着色に関し陽極酸化法があること、が記載されている。しかし、特許文献４には、陽極酸化法についての具体的な説明はない。
【先行技術文献】
【特許文献】
【００１０】
【特許文献１】特開平９−０５１８０９号公報
【特許文献２】特開２００６−２４７２８２号公報
【特許文献３】特開２００８−２６４２８８号公報
【特許文献４】特開２００４−０９７７３５号公報
【発明の概要】
【発明が解決しようとする課題】
【００１１】
しかしながら、従来、指輪において、チタンを用いる場合は、単純な円環形状とするか、または、主として切削法で製作されていた。換言すれば、鋳造法は単純な円環形状のみの適用しかない。これは、チタンを鋳造しようとすると、溶湯を鋳型に流し込むときにどうしても空気が入ってしまうので、ボリュームのある指輪を作ると、この空気が鬆（す）として表面に出てしまうことがあるからである。しかしながら、切削法でチタン製の指輪を製作すると、生産効率が極めて低く、また、比較的単純な形状しか加工できず、外観形状がやぼったいものとなる。
【００１２】
すなわち、婚約指輪のような華やかな外観形状でしかも宝石付きの指輪をチタンで製造することは、業界では誰も行っていなかった。
【００１３】
このような実情に鑑みて、本発明の目的は、チタンの特性を活かしつつ、華やかな外観形状とした宝石付き指輪とその製造方法を提供するものである。
【課題を解決するための手段】
【００１４】
本発明の宝石付き指輪は、宝石が爪留めされている宝石付き指輪であって、チタンの鋳造によって、爪，石座及びリングが一体形成されていることを特徴とする。ここで、前記リングとは、指輪のリング部分を指している。
【００１５】
本発明によれば、前記宝石が爪留めされている構成であるから、直接リングに宝石を留める構成と比較して、より華やかな外観形状の宝石付き指輪となり、尚且つ、チタンの鋳造によって、爪，石座及びリングが一体形成されている宝石付き指輪であるから、生体適合性（生体親和性）が非常に高く、いわゆる金属アレルギーの人でも抵抗なく宝石付き指輪を身に付けることができる。
【００１６】
チタンには、純チタンと、チタンを主成分としたチタン合金がある。純チタンはＪＩＳ１種、ＪＩＳ２種などがある。チタン合金は代表的なものとしては、高力合金系のＪＩＳ６０種（通称６−４合金）、ＪＩＳ６１種（通称３−２−５合金）、１５−３−３−３合金などがある。純チタンは常温ではα相であり、６−４合金はα相、β相両方を持つα−β合金である。また１５−３−３−３合金は準安定のβ相をもつ、β合金である。
【００１７】
前記爪は、前記宝石を中心として前記石座の外周に回転対称で複数配置される。前記爪留めには、立爪、角爪、ききょう爪などがある。前記爪には、鬼爪、わし爪、おがみ爪、三角爪、平爪、板爪、丸爪、並爪、丸線爪などがある。
【００１８】
本発明は、前記爪，石座及びリングが純チタン製であることを特徴とする。
【００１９】
本発明によれば、純チタン製であることで、チタン合金製と比べて硬度が小さくなり、複数の前記爪を機械的に曲げ易く前記宝石を留めることが容易となる。また、純チタンは、チタン合金と比べて、柔らかな風合いをだすことができる。
【００２０】
前記宝石としては、ダイヤモンド、ルビー、サファイア、エメラルド、ヒスイ、オパールなどがある。
【００２１】
本発明は、前記宝石がダイヤモンドであることを特徴とする。
【００２２】
本発明によれば、チタン特有の銀色と、ダイヤモンド特有の透明感のある色との相乗効果によって、より華やかな美しさがある。
【００２３】
本発明は、前記リングの幅寸法が前記宝石の外径寸法よりも小さいことを特徴とする。
【００２４】
本発明によれば、前記リングの幅よりも大きな外径の宝石を留めることとなり、見映えがよくて洗練された外観形状を呈するため、婚約指輪として好適なものとなる。
【００２５】
本発明は、前記リングには発色性質を発現する酸化皮膜が形成されていることを特徴とする。
【００２６】
本発明によれば、チタン表面に形成された酸化皮膜の厚さに応じて特定の色の光だけが強められ、その特定の色に見えるという、チタン特有の発色性質によって、前記リングが好みの色にカラーリングされることとなり、より華やかな色彩を帯びることとなる。
【００２７】
本発明の宝石付き指輪の製造方法は、チタンを鋳造して、爪，石座及びリングを一体形成し、その後、前記爪に外力を加えて前記石座に宝石を留めることを特徴とする。
【００２８】
本発明によれば、鋳造によって、爪，石座及びリングを一体的に同時形成するため、合理的な製造方法となり、かつ、チタンを鋳造することで、生体適合性（生体親和性）が非常に高く、いわゆる金属アレルギーの人でも抵抗なく指輪を身に付けることができる。尚且つ、前記爪に外力を加えて前記石座に宝石を留めることで、リングに宝石を留める構成と比較して、より華やかな外観形状の宝石付き指輪とすることができる。
【００２９】
本発明では、既知のロストワックス法に基づいて鋳造する。金属チタンを溶かした溶湯を鋳型に流し込む湯口は、前記石座とは反対側の位置であり、かつ、前記リングの外側位置とすることが好ましい。湯道を切り離して前記リングの該当箇所を磨いて外形を仕上げることが容易となるからである。
【００３０】
本発明は、前記リングの幅寸法を前記宝石の外径寸法よりも小さく設定することを特徴とする。
【００３１】
本発明によれば、溶湯を鋳型に流し込むときに空気が鋳型に閉じ込められ難くなり、もしも空気が鋳型に閉じ込められて、この空気が鬆（す）として表面に出てしまったとしても前記リングの幅寸法が小さく設定されているから目立たないようにできる。本発明品において、前記鬆（す）が表面に出てしまったとしてもそれは従来品よりも小さいものであるから、例えば、レーザを用いて前記指輪を構成するチタンと同じ金属チタンを共付けすることで前記鬆（す）を見えないようにできる。また例えば、研磨材を用いて研磨することによって前記鬆（す）を見えないようにできる。そして本発明によれば、前記リングの幅よりも大きな外径の宝石を留めることとなり、見映えがよくて洗練された外観形状を呈するため、婚約指輪として好適なものとなる。
【００３２】
チタンは、チタン表面に形成された酸化皮膜の厚さに応じて特定の色の光だけが強められ、その特定の色に見えるという、チタン特有の発色性質を有する。前記酸化皮膜を形成する方法としては、熱処理法と、陽極酸化法、がある。熱処理法は、例えば温度が２００℃程度の熱を加えることで所定の酸化皮膜を形成する。陽極酸化法は、チタン製品を陽極に、通電性の良い金属を陰極にして導電性の水溶液に浸し、電圧をかけると陰極からは水素が、陽極からは酸素が発生する。この、陽極で発生した酸素とチタンが結びつき、表面に酸化チタンの膜を形成することとなり、その際に電圧と浸漬時間を調節することで膜厚を自由にコントロールすることができる。可視光に含まれる色であれば、どんな色でもチタンを発色させることは原理的には可能である。
【００３３】
本発明は、陽極酸化法によって前記リングに発色性質を発現する酸化皮膜を形成することを特徴とする。
【００３４】
本発明によれば、陽極酸化法によって電圧値と印加時間のいずれかないしは両方を調節して前記リングを好みの色にカラーリングすることで、より華やかな色彩を前記リングに帯びさせることができる。また、前記リングの電解液への浸漬を複数回繰り返す作業や、浸漬の都度、電流値、電圧値及び印加時間を調節することで、カラーグラデーションを前記リングに付与することが容易にできる。
【００３５】
本発明は、例えば、前記宝石を留める前に、陽極酸化法によって前記リングに発色性質を発現する酸化皮膜を形成する場合がある。この場合は、前記爪や前記石座についても発色性質を発現する酸化皮膜を形成することが容易にできるという利点がある。そして、前記宝石とのマッチングやデザイン上の好みに応じて、不要な個所の前記酸化皮膜を磨き落としてから前記宝石を留めることとなる。
【００３６】
本発明は、例えば、前記宝石を留めた後に、陽極酸化法によって前記リングに発色性質を発現する酸化皮膜を形成する場合がある。この場合は、物理的に力を加える加工が終わってから陽極酸化処理を行うので、酸化皮膜を形成してから物理的に力を加える場合と比較して、酸化皮膜にダメージが加わらないという利点がある。そして、ダイヤモンドは絶縁体であるから、陽極酸化法における通電の影響を受けることはない。
【発明の効果】
【００３７】
本発明の宝石付き指輪によれば、前記宝石が爪留めされている構成であるから、直接リングに宝石を留める構成と比較して、より華やかな外観形状の宝石付き指輪となり、尚且つ、チタンの鋳造によって、爪，石座及びリングが一体形成されている指輪であるから、生体適合性（生体親和性）が非常に高く、いわゆる金属アレルギーの人でも抵抗なく指輪を身に付けることができる。本発明によれば、純チタン製であることで、チタン合金製と比べて硬度が小さくなり、複数の前記爪を機械的に曲げ易く前記宝石を留めることが容易となる。また、純チタンは、チタン合金と比べて、柔らかな風合いをだすことができる。本発明によれば、チタン特有の銀色と、ダイヤモンド特有の透明感のある色との相乗効果によって、より華やかな美しさがある。本発明によれば、前記リングよりも大きなサイズの宝石を留めることとなり、見映えがよくて洗練された外観形状を呈するため、婚約指輪として好適なものとなる。そして、チタン特有の発色性質によって、前記リングが好みの色にカラーリングされることで、より華やかな色彩を帯びることとなる。
【００３８】
本発明の宝石付き指輪の製造方法によれば、鋳造によって、爪，石座及びリングを一体的に同時形成するため、合理的な製造方法となり、かつ、チタンを鋳造することで、生体適合性（生体親和性）が非常に高く、いわゆる金属アレルギーの人でも抵抗なく指輪を身に付けることができる。尚且つ、前記爪に外力を加えて前記石座に宝石を留めることで、リングに宝石を留める構成と比較して、より華やかな外観形状の宝石付き指輪とすることができる。本発明によれば、溶湯を鋳型に流し込むときに空気が鋳型に閉じ込められ難くなり、もしも空気が鋳型に閉じ込められて、この空気が鬆（す）として表面に出てしまったとしても前記リングの幅寸法が小さく設定されているから目立たないようにできる。そして本発明によれば、前記リングよりも大きなサイズの宝石を留めることとなり、見映えがよくて洗練された外観形状を呈するため、婚約指輪として好適なものとなる。
【図面の簡単な説明】
【００３９】
【図１】本発明の宝石付き指輪の製造手順を示すフローチャート図である。
【図２】本発明の宝石付き指輪の製造手順の他の例を示すフローチャート図である。
【図３】本発明の実施形態の宝石付き指輪を示す斜視図である。
【図４】上記実施形態の宝石付き指輪を示す正面図である。
【図５】上記実施形態の宝石付き指輪を示す平面図である。
【図６】上記実施形態において、宝石を留める前段階の指輪を示す斜視図である。
【図７】上記指輪を示す正面図である。
【図８】上記指輪を示す平面図である。
【図９】上記指輪の鋳造工程を模式的に示す断面図である。
【図１０】本発明の実施形態の宝石付き指輪の外観を例示する斜視図である。
【図１１】本発明の実施形態の宝石付き指輪の外観を例示する斜視図である。
【発明を実施するための形態】
【００４０】
本発明を実施するための形態を、実施例に基づいて以下に説明する。なお、本発明は、以下の実施の形態に限定されるものではなく、本発明と実質同一又は均等の範囲内において、既知の変更を加えることが可能である。
【００４１】
（実施の形態）
図１は、本発明の宝石付き指輪の製造手順の一例を示すフローチャート図である。本発明の宝石付き指輪１の製造手順は、例えば、モデリング（符号Ｓ１）、鋳造（符号Ｓ２）、宝石留め（符号Ｓ３）、陽極酸化処理（符号Ｓ４）の順番で加工される。
【００４２】
モデリング（符号Ｓ１）は、既知のコンピュータを使用し、当該コンピュータにインストールされているグラフィックス処理ソフトウエアを起動させて、指輪のデザインを作成し、出来たものをワックスにて造形する。前記ソフトウエアには、３Ｄ−ＣＡＤソフトウエア、２Ｄ−ＣＡＤソフトウエア、その他市販の描画ソフトウエアがある。上記以外に、ワックスを手作業で削って造形する場合もある。
【００４３】
指輪をモデリング（符号Ｓ１）した後、鋳造する（符号Ｓ２）。鋳造（符号Ｓ２）は、既知のロストワックス法に基づいて、純チタンを鋳造する。図９は、本発明に係る指輪２の鋳造工程を模式的に示す断面図である。一例としては、ワックスで造形した指輪の模型を型枠に入れ、石膏などの埋没材５１を型枠に流し込んで硬化させ、埋没材５１が完全に固まったら、鋳型を逆さにして炉に入れ、脱ロウ及び焼成をする。ワックスを熱で流し出す事によって、ワックス模型の部分がすべて空洞となり、当該空洞部分がそのまま金属の流れるスペースとなる。図９に示す例では、金属チタンを溶かした溶湯を鋳型に流し込む湯口５２は、指輪２の石座２３とは反対側の位置であり、かつ、指輪２のリング２１の外側位置としている。湯口５２によってできた湯道を切り離してリング２１の該当箇所を磨いて外形を仕上げることが容易となるからである。そして、純チタンを鋳造して、爪，石座及びリングを一体形成する。そして、型枠を外して埋没材５１を壊して金属塊を取り出し、湯道を切り離してリング２１の該当箇所を磨いて外形を仕上げて指輪２とする。一度溶かして冷えた金属は表面が酸化膜で覆われているため、希硫酸に浸けるなどの酸洗いをする場合がある。そして、金ヤスリや紙ヤスリなどを使い、湯道の痕や、タマガネなどの不要な部分を落として行き、金属ヘラなどで全体をさらに滑らかに仕上げ、さらに研磨剤をつけて磨くなどして所望の外形寸法とする。
【００４４】
図６は、本実施形態において、宝石３を留める前段階の指輪２を示す斜視図である。図７は、宝石３を留める前段階の指輪２を示す正面図である。図８は、宝石３を留める前段階の指輪２を示す平面図である。本実施例では、指輪２は、リング２１と、石座２３と、複数の爪２２が一体的に同時形成されている。図６に示す例では、リング２１上の石座２３の周囲に等間隔で４つの爪２２が配されている。リング２１を正面から見ると、爪２２及び石座２３が王冠のようにも見える（図７を参照）。リング２１を上から見ると、２つの円弧形状が石座２３の中心よりも手前の位置で結合し、線対称形状であるが、非回転対称形状となっており、それゆえに、より華やかに見える（図８を参照）。なお、上記の爪２２の配置数は、一例であり、爪２２の配置数の態様は顧客の好みやデザイン上の理由から任意に選定される。
【００４５】
そして、リング２１の外周面には溝２４が形成されている（図６、図８）。溝２４は、形状としての美しさと、後述する陽極酸化皮膜を溝２４に形成することで、当該陽極酸化皮膜を保護する役割とがある。
【００４６】
鋳造（符号Ｓ２）した後、宝石留めをする（符号Ｓ３）。宝石留め（符号Ｓ３）は、前記爪に外力を加えて前記石座に宝石を留める。一例としては、ダイヤモンド３を石座２３に置いて、鏨を用いて、複数の爪２２をリング方向に均等に曲げて、ダイヤモンド３を爪留めする。
【００４７】
図３は、本実施形態の宝石付き指輪１を示す斜視図である。図４は、本実施形態の宝石付き指輪１を示す正面図である。図５は、本実施形態の宝石付き指輪１を示す平面図である。本実施例では、宝石付き指輪１は、ブリリアントカットしたダイヤモンド３を複数の爪２２にて爪留めしている。図３〜図５に示す例では、ダイヤモンド３がラウンドブリリアントカットされ平面視で丸くなっており、ダイヤモンド３の外周を４つの爪２２が平面視で四角形の対角線上に配されていることから、平面視ではプリンセスカットされたダイヤモンドのようにも映り、おしゃれに見える。なお、上記のダイヤモンド３のカット例は、一例であり、ダイヤモンド３のカットの態様は顧客の好みやデザイン上の理由から任意に選定される。
【００４８】
本実施形態によれば、鋳造によって、爪，石座及びリングを一体的に同時形成するため、合理的な製造方法となり、かつ、純チタンを鋳造することで、生体適合性（生体親和性）が非常に高く、いわゆる金属アレルギーの人でも抵抗なく指輪を身に付けることができる。尚且つ、複数の爪２２に外力を加えて石座２３に宝石３を留めることで、より華やかな外観形状の宝石付き指輪１とすることができる。そして、図５に示すとおり、リング２１の幅寸法Ｄ１を宝石３の外径寸法Ｄ２よりも小さく設定している（Ｄ１＜Ｄ２）。本実施形態によれば、溶湯を鋳型に流し込むときに空気が鋳型に閉じ込められ難くなり、もしも空気が鋳型に閉じ込められて、この空気が鬆（す）として表面に出てしまったとしてもリング２１の幅寸法が小さく設定されているから目立たないようになる。
【００４９】
そして、宝石留め（符号Ｓ３）した後、陽極酸化処理する（符号Ｓ４）。陽極酸化処理（符号Ｓ４）は、既知の陽極酸化法に基づいて、指輪２に施される。より具体的には、チタン製指輪２を陽極に、通電性の良い金属を陰極にして導電性の水溶液に浸し、電圧をかけると陰極からは水素が、陽極からは酸素が発生する。この、陽極で発生した酸素とチタンが結びつき、表面に酸化チタンの膜を形成することとなり、その際に電圧と浸漬時間を調節することで膜厚を自由にコントロールすることができる。可視光に含まれる色であれば、どんな色でもチタンを発色させることは原理的には可能である。そして、純チタンを用いることで、より鮮やかな発色となる。
【００５０】
図１０は、本実施形態の宝石付き指輪１の外観を例示する斜視図である。図１０に示す例では、指輪２のリング２１に陽極酸化処理を施して、酸化皮膜によって赤ワインのような赤色を発色させた後、リング２１の外周面の溝２４以外の箇所を磨いて上記酸化皮膜を除去している。これによって、リング２１は、溝２４が赤色となり、それ以外の箇所がチタン特有の銀色となる。図１０に示す例によれば、チタン酸化皮膜による赤色などのカラーと、チタン本来の銀色と、ダイヤモンド特有の透明感のある色と、の相乗効果によって、より華やかな美しさがある。
【００５１】
図１に示すフローチャートの例では、陽極酸化処理（符号Ｓ４）は、陽極酸化法によって電圧値と印加時間のいずれかないしは両方を調節してリング２１を好みの色にカラーリングすることで、より華やかな色彩をリング２１に帯びさせることができる。図１に示すフローチャートの例では、物理的に力を加える加工が終わってから陽極酸化処理を行うので、酸化皮膜を形成してから物理的に力を加える場合と比較して、酸化皮膜にダメージが加わらないという利点がある。そして、溝２４は、形状としての美しさがあり、尚且つ、陽極酸化皮膜を溝２４に形成することで、当該陽極酸化皮膜が擦れ落ちないように保護する役割がある。
【００５２】
陽極酸化処理（符号Ｓ４）については、顧客の好みや、宝石３とのカラーマッチングや、外形デザインとの関係から、省略する場合がある。
【００５３】
図２は、本発明の宝石付き指輪の製造手順の他の例を示すフローチャート図である。本発明の宝石付き指輪１の製造手順は、例えば、モデリング（符号Ｓ１）、鋳造（符号Ｓ２）、陽極酸化処理（符号Ｓ４）、宝石留め（符号Ｓ３）、の順番である。ここで、符号Ｓ１〜Ｓ４で示す各作業は上述のとおりであり、図１と図２とでは、陽極酸化処理（符号Ｓ４）と宝石留め（符号Ｓ３）の順序みが相違しているが、基本的な製造方法は同じである。
【００５４】
図２に示すフローチャートの例では、陽極酸化処理（符号Ｓ４）は、陽極酸化法によって電圧値と印加時間のいずれかないしは両方を調節して指輪２を好みの色にカラーリングすることで、より華やかな色彩を指輪２に帯びさせることができる。また、指輪２の電解液への浸漬を複数回繰り返す作業や、浸漬の都度、電流値、電圧値及び印加時間を調節することで、カラーグラデーションを指輪２に付与することが容易にできる。
【００５５】
図１１は、本実施形態の宝石付き指輪１Ａと１Ｂの外観を例示する斜視図である。図１１に示す例では、指輪２自体に陽極酸化処理を施して、酸化皮膜によって発色させた後、リング２１の外周面の溝２４以外の箇所のうち、銀色のラインとしたい部分のみを磨いて上記酸化皮膜を除去している。これによって、指輪２は多色となり、チタン特有の銀色をも備えている。図１１に示す例によれば、符号１Ａの宝石付き指輪は、緑色、青色、赤色、紫色などの多彩な色合いでカラーグラデーションが指輪２に付与されている。また、符号１Ｂの宝石付き指輪は、緑色、橙色、赤色、紫色などの多彩な色合いでカラーグラデーションが指輪２に付与されている。
【００５６】
図２に示すに示すフローチャートの例では、爪２２や石座２３についても発色性質を発現する酸化皮膜を形成することが容易にできるという利点がある。そして、宝石３とのマッチングやデザイン上の好みに応じて、不要な部分の前記酸化皮膜を磨き落としてから宝石３を留めるか、または、宝石３を留めてから、不要な部分の前記酸化皮膜を磨き落とすこととなる。
【００５７】
図２に示すフローチャート以外の方法としては、例えば、１回目の陽極酸化処理（符号Ｓ４）を行い、宝石留め（符号Ｓ３）を行い、２回目の陽極酸化処理（符号Ｓ４）を行う場合もある。
【００５８】
そして、必要に応じて、再度、指輪２の銀色の部分にしたいところを磨き上げて、宝石付き指輪１が完成する。
【００５９】
以上、本発明は、上述した実施の形態に限定されるものではない。酸化皮膜は、陽極酸化処理に限定されず、熱処理によって酸化皮膜を形成してもよい。また、マスキングしてから陽極酸化処理を行うことで、必要な部分のみ発色させることも可能である。上述の例では、指輪２のリング２１には、溝２４が形成されているとして説明したが、溝２４がない場合もある。また、溝２４に代えて、柄や模様やラインや凹凸を設けることも可能であり、これらと溝２４を組み合わせることも任意に設定できる。上述の例では、宝石３は、ダイヤモンドであるとして説明したが、ルビー、サファイア、エメラルド、ヒスイ、オパールなどの既知の宝石を用いる場合がある。上述の例では、リング２１上の石座２３の周囲に等間隔で４つの爪２２が配されているとして説明したが、これに限定されず、６つの爪や、５つの爪や、３つの爪や、２つの爪や、１つの爪とする場合がある。このように、本発明は、その趣旨を逸脱しない範囲で適宜変更が可能であることは言うまでもない。
【符号の説明】
【００６０】
１、１Ａ、１Ｂ        本発明の宝石付き指輪、
２                    指輪、
３                    宝石、
２１                  リング（指輪のリング部分）、
２２                  爪、
２３                  石座
【図１】
2015093041.tif 000003
【図２】
2015093041.tif 000004
【図３】
2015093041.tif 000005
【図４】
2015093041.tif 000006
【図５】
2015093041.tif 000007
【図６】
2015093041.tif 000008
【図７】
2015093041.tif 000009
【図８】
2015093041.tif 000010
【図９】
2015093041.tif 000011
【図１０】
2015093041.tif 000012
【図１１】
2015093041.tif 000013